(57)【要約】【課題】オレフィン重合用触媒を提供すること。【解決手段】一般式（１）2004075699.tif 000041（式中、Ｐｈはフェニレンを示し、Ｒ１はアルキルオキシ、アラルキルオキシ、アリールオキシ、アルキリデンアミノ等、Ｒ２はアルキル、アラルキル、アリール、アルコキシ、アラルキルオキシ、アリールオキシ、置換シリル、置換アミノ、ｚは１、２、Ｒ３、Ｒ４、Ｒ５は水素、ハロゲン、アルキル、アラルキル、アリール、アルコキシ、アラルキルオキシ、アリールオキシ）で示されるホウ素配位化合物と一般式（２）Ｍ（Ｘ１）（Ｘ２）（Ｘ３）（Ｘ４）（Ｍは第４族遷移金属、Ｘ１〜Ｘ４は水素、ハロゲン、アルキル、アラルキル、アリール、置換シリル、アルコキシ、アラルキルオキシ、アリールオキシ、２置換アミノ）で示される遷移金属化合物を反応させて得られる錯体を触媒成分とするオレフィン重合用触媒。【選択図】　なし【特許請求の範囲】
【請求項１】
一般式（１）
2004075699.tif 000039
（式中、Ｐｈはフェニレン基を示し、Ｒ１は置換されていてもよい炭素原子数１〜２０のアルキルオキシ基、置換されていてもよい炭素原子数７〜２０のアラルキルオキシ基、置換されていてもよい炭素原子数６〜２０のアリールオキシ基、置換されていてもよい炭素原子数３〜６のアルキリデンアミノ基、置換されていてもよい炭素原子数８〜１６のアリールアルキリデンアミノ基、置換されていてもよい炭素原子数１３〜３０のジアリールアルキリデンアミノ基、置換されていてもよい炭素原子数１〜２０の置換シリルオキシ基、置換されていてもよいジアルキルアミノ基、置換されていてもよいジアリールアミノ基、置換されていてもよいアルキルカルボニル基、置換されていてもよいアリールカルボニル基またはホルミル基、を示し、Ｒ２は置換されていてもよい炭素原子数１〜２０のアルキル基、置換されていてもよい炭素原子数７〜２０のアラルキル基、置換されていてもよい炭素原子数６〜２０のアリール基、置換されていてもよい炭素原子数１〜２０のアルコキシ基、置換されていてもよい炭素原子数７〜２０のアラルキルオキシ基、置換されていてもよい炭素原子数６〜２０のアリールオキシ基、置換されていてもよい炭素原子数１〜２０の置換シリル基または炭素原子数２〜２０の２置換アミノ基を示し、ｚは１または２を示し、Ｒ３、Ｒ４、Ｒ５はそれぞれ独立に水素原子、ハロゲン原子、置換されていてもよい炭素原子数１〜２０のアルキル基、置換されていてもよい炭素原子数７〜２０のアラルキル基、置換されていてもよい炭素原子数６〜２０のアリール基、置換されていてもよい炭素原子数１〜２０のアルコキシ基、置換されていてもよい炭素原子数７〜２０のアラルキルオキシ基または置換されていてもよい炭素原子数６〜２０のアリールオキシ基を示す。）
で示されるホウ素配位化合物と一般式（２）
Ｍ（Ｘ１）（Ｘ２）（Ｘ３）（Ｘ４）
（式中、Ｍは第４族遷移金属を示し、Ｘ１〜Ｘ４はそれぞれ独立に水素原子、ハロゲン原子、置換されていてもよい炭素原子数１〜２０のアルキル基、置換されていてもよい炭素原子数７〜２０のアラルキル基、置換されていてもよい炭素原子数６〜２０のアリール基、置換されていてもよい炭素原子数１〜２０の置換シリル基、置換されていてもよい炭素原子数１〜２０のアルコキシ基、置換されていてもよい炭素原子数７〜２０のアラルキルオキシ基、置換されていてもよい炭素原子数６〜２０のアリールオキシ基または炭素原子数２〜２０の２置換アミノ基を示す。）
で示される遷移金属化合物を反応させて得られる錯体を触媒成分とするオレフィン重合用触媒。
【請求項２】
一般式（１）で示される燐化合物と塩基を反応させた後、一般式（２）で示される遷移金属化合物を反応させる請求項１記載のオレフィン重合用触媒。
【請求項３】
ｚが１である請求項１または２に記載のオレフィン重合用触媒。
【請求項４】
Ｒ１およびＲ２がそれぞれ独立に置換されていてもよい炭素原子数１〜２０のアルキルオキシ基、置換されていてもよい炭素原子数７〜２０のアラルキルオキシ基または置換されていてもよい炭素原子数６〜２０のアリールオキシ基である請求項１から３のいずれかに記載のオレフィン重合用触媒。
【請求項５】
Ｒ１が炭素原子数１〜６のアルキルオキシ基であり、Ｒ２が置換されていてもよい炭素原子数６〜２０のアリールオキシ基である請求項１から３のいずれかに記載のオレフィン重合用触媒。
【請求項６】
Ｒ３、Ｒ４およびＲ５がそれぞれ独立に水素原子、ハロゲン原子、置換されていてもよい炭素原子数１〜２０のアルキル基、置換されていてもよい炭素原子数７〜２０のアラルキル基または置換されていてもよい炭素原子数６〜２０のアリール基である請求項１から５のいずれかに記載のオレフィン重合用触媒。
【請求項７】
Ｒ３、Ｒ４およびＲ５がそれぞれ独立に水素原子、ハロゲン原子、置換されていてもよい炭素原子数６〜２０のアリール基である請求項１から５のいずれかに記載のオレフィン重合用触媒。
【請求項８】
Ｒ３、Ｒ４およびＲ５が水素原子である請求項１から５のいずれかに記載のオレフィン重合用触媒。
【請求項９】
一般式（１）で示されるホウ素配位化合物が一般式（３）
2004075699.tif 000040
（式中、Ｐｈはフェニル基を示し、Ｒ３、Ｒ４、Ｒ５は前記と同じ意味を表わす。）
で示されるホウ素配位化合物である請求項１または２記載のオレフィン重合用触媒。
【請求項１０】
請求項１から請求項９のいずれかに記載の錯体と下記化合物（Ｂ）とを組合わせてなるオレフィン重合用触媒。
化合物（Ｂ）は、下記化合物（Ｂ１）〜（Ｂ３）のいずれか、あるいはそれらの２種以上の混合物。
（Ｂ１）：一般式　　（Ｅ１）ａＡｌＺ（３−ａ）
で示される有機アルミニウム化合物；
（Ｂ２）：一般式　　｛−Ａｌ（Ｅ２）−Ｏ−｝ｂ
で示される環状のアルミノキサン；
（Ｂ３）：一般式　　｛−Ａｌ（Ｅ３）−Ｏ−｝ｃＡｌ（Ｅ３）２
で示される線状のアルミノキサン
（式中、Ｅ１〜Ｅ３は同一または相異なり、炭素原子数１〜８の炭化水素基を示し、Ｚは同一または相異なり、水素原子またはハロゲン原子を示し、ａは１〜３の整数、ｂは２以上の整数、ｃは１以上の整数を示す。）
【請求項１１】
請求項１から９のいずれかに記載の化合物と、上記化合物（Ｂ）および下記化合物（Ｃ）を組合わせてなるオレフィン重合用触媒。
化合物（Ｃ）は下記化合物（Ｃ１）〜（Ｃ３）のいずれか、あるいはそれらの２種以上の混合物。
（Ｃ１）：一般式　　Ｂ（Ｑ１）（Ｑ２）（Ｑ３）で示されるホウ素化合物；
（Ｃ２）：一般式　　　Ｚ＋｛Ｂ（Ｑ１）（Ｑ２）（Ｑ３）（Ｑ４）−｝で示されるホウ素化合物；
（Ｃ３）：一般式　　（Ｌ−Ｈ）＋｛Ｂ（Ｑ１）（Ｑ２）（Ｑ３）（Ｑ４）−｝で示されるホウ素化合物
（式中、Ｂは３価の原子価状態のホウ素原子であり、Ｑ１〜Ｑ４は同一または相異なり、ハロゲン原子、炭素原子数１〜２０の炭化水素基、炭素原子数１〜２０のハロゲン化炭化水素基、炭素原子数１〜２０の炭化水素置換シリル基、炭素原子数１〜２０のアルコキシ基または炭素原子数２〜２０の炭化水素２置換アミノ基を示す。）
【請求項１２】
請求項１〜１１のいずれかに記載のオレフィン重合用触媒の存在下に、オレフィンを重合または共重合することを特徴とするオレフィン重合体の製造方法。
【発明の詳細な説明】
【０００１】
【発明の属する技術分野】
本発明は、新規なオレフィン重合触媒系およびオレフィン系重合体の製造方法に関する。
【０００２】
【従来の技術】
既に、メタロセン錯体を用いるオレフィン重合体の製造法については多くの報告がなされている。例えば、特開昭５８−１９３０９号公報において、メタロセン錯体とアルミノキサンを用いたオレフィン重合体の製造方法に関して報告されている。また、最近、シクロペンタジエン骨格を有さない錯体を用いるオレフィン重合体の製造法が報告されている。例えば、ＷＯ８７０２３７０号公報において、２，２’−チオビス（６−ｔｅｒｔ−ブチル−４−メチルフェノキシ）チタンジクロライド、ＷＯ９６２３０１０号公報において、ジイミン‐ニッケル錯体、ＷＯ９８２７１２４号公報において、ピリジン架橋ジイミン‐鉄錯体、特開平１１−３１５１０９公報において、フェノキシイミン‐ジルコニウム錯体が報告されている。しかしながら、Ｐ−Ｈ結合を持つようなホウ素配位化合物と遷移金属化合物を反応させて得られる錯体を触媒成分とするようなオレフィン重合用触媒は知られていなかった。
【０００３】
【発明が解決しようとする課題】
本発明は、メタロセン骨格を有さない新規な遷移金属錯体およびこれを用いるオレフィン重合体の製造方法を提供することを目的とする。
【０００４】
【課題を解決するための手段】
本発明者らは上記の目的を達成するために、遷移金属錯体およびオレフィン重合用触媒について鋭意研究した結果、新規なオレフィン重合用触媒を見出し、本発明に至った。
【０００５】
すなわち、本発明は一般式（１）
2004075699.tif 000002
（式中、Ｐｈはフェニレン基を示し、Ｒ１は置換されていてもよい炭素原子数１〜２０のアルキルオキシ基、置換されていてもよい炭素原子数７〜２０のアラルキルオキシ基、置換されていてもよい炭素原子数６〜２０のアリールオキシ基、置換されていてもよい炭素原子数３〜６のアルキリデンアミノ基、置換されていてもよい炭素原子数８〜１６のアリールアルキリデンアミノ基、置換されていてもよい炭素原子数１３〜３０のジアリールアルキリデンアミノ基、置換されていてもよい炭素原子数１〜２０の置換シリルオキシ基、置換されていてもよいジアルキルアミノ基、置換されていてもよいジアリールアミノ基、置換されていてもよいアルキルカルボニル基、置換されていてもよいアリールカルボニル基またはホルミル基、を示し、Ｒ２は置換されていてもよい炭素原子数１〜２０のアルキル基、置換されていてもよい炭素原子数７〜２０のアラルキル基、置換されていてもよい炭素原子数６〜２０のアリール基、置換されていてもよい炭素原子数１〜２０のアルコキシ基、置換されていてもよい炭素原子数７〜２０のアラルキルオキシ基、置換されていてもよい炭素原子数６〜２０のアリールオキシ基、置換されていてもよい炭素原子数１〜２０の置換シリル基または炭素原子数２〜２０の２置換アミノ基を示し、ｚは１または２を示し、Ｒ３、Ｒ４、Ｒ５はそれぞれ独立に水素原子、ハロゲン原子、置換されていてもよい炭素原子数１〜２０のアルキル基、置換されていてもよい炭素原子数７〜２０のアラルキル基、置換されていてもよい炭素原子数６〜２０のアリール基、置換されていてもよい炭素原子数１〜２０のアルコキシ基、置換されていてもよい炭素原子数７〜２０のアラルキルオキシ基または置換されていてもよい炭素原子数６〜２０のアリールオキシ基を示す。）
で示されるホウ素配位化合物と一般式（２）
Ｍ（Ｘ１）（Ｘ２）（Ｘ３）（Ｘ４）
（式中、Ｍは第４族遷移金属を示し、Ｘ１〜Ｘ４はそれぞれ独立に水素原子、ハロゲン原子、置換されていてもよい炭素原子数１〜２０のアルキル基、置換されていてもよい炭素原子数７〜２０のアラルキル基、置換されていてもよい炭素原子数６〜２０のアリール基、置換されていてもよい炭素原子数１〜２０の置換シリル基、置換されていてもよい炭素原子数１〜２０のアルコキシ基、置換されていてもよい炭素原子数７〜２０のアラルキルオキシ基、置換されていてもよい炭素原子数６〜２０のアリールオキシ基または炭素原子数２〜２０の２置換アミノ基を示す。）
で示される遷移金属化合物を反応させて得られる錯体を触媒成分とするオレフィン重合用触媒および該触媒を用いるオレフィン重合体の製造方法を提供するものである。
【０００６】
【発明の実施の形態】
以下、本発明について詳細に説明する。
本発明で用いられる一般式（１）で示されるホウ素配位化合物において、Ｒ１は置換されていてもよい炭素原子数１〜２０のアルキルオキシ基、置換されていてもよい炭素原子数７〜２０のアラルキルオキシ基、置換されていてもよい炭素原子数６〜２０のアリールオキシ基、置換されていてもよい炭素原子数３〜６のアルキリデンアミノ基、置換されていてもよい炭素原子数８〜１６のアリールアルキリデンアミノ基、置換されていてもよい炭素原子数１３〜３０のジアリールアルキリデンアミノ基、置換されていてもよい炭素原子数１〜２０の置換シリルオキシ基、置換されていてもよいジアルキルアミノ基、置換されていてもよいジアリールアミノ基、置換されていてもよいアルキルカルボニル基、置換されていてもよいアリールカルボニル基またはホルミル基を示す。
【０００７】
置換されていてもよい炭素原子数１〜２０のアルキルオキシ基としては、メチルオキシ基、エチルオキシ基、ｎ−プロピルオキシ基、イソプロピルオキシ基、ｎ−ブチルオキシ基、ｓｅｃ−ブチルオキシ基、ｔｅｒｔ−ブチルオキシ基、ｎ−ペンチルオキシ基、ネオペンチオキシル基、アミルオキシ基、ｎ−ヘキシルオキシ基、ｎ−オクチルオキシ基、ｎ−デシルオキシ基、ｎ−ドデシルオキシ基、ｎ−ペンタデシルオキシ基、ｎ−エイコシルオキシ基、シクロプロピルオキシ基、シクロブチルオキシ基、シクロペンチルオキシ基、シクロヘキシルオキシ基などが挙げられ、好ましくはメチルオキシ基、エチルオキシ基、イソプロピルオキシ基、ｔｅｒｔ−ブチルオキシ基、アミルオキシ基、シクロヘキシルオキシ基が挙げられる。これらのアルキル基はいずれもフッ素原子、塩素原子、臭素原子、ヨウ素原子などのハロゲン原子で置換されていてもよい。
【０００８】
置換されていてもよい炭素原子数７〜２０のアラルキルオキシ基としては、例えばベンジルオキシ基、（２−メチルフェニル）メチルオキシ基、（３−メチルフェニル）メチルオキシ基、（４−メチルフェニル）メチルオキシ基、（２，３−ジメチルフェニル）メチルオキシ基、（２，４−ジメチルフェニル）メチルオキシ基、（２，５−ジメチルフェニル）メチルオキシ基、（２，６−ジメチルフェニル）メチルオキシ基、（３，４−ジメチルフェニル）メチルオキシ基、（４，６−ジメチルフェニル）メチルオキシ基、（２，３，４−トリメチルフェニル）メチルオキシ基、（２，３，５−トリメチルフェニル）メチルオキシ基、（２，３，６−トリメチルフェニル）メチルオキシ基、（３，４，５−トリメチルフェニル）メチルオキシ基、（２，４，６−トリメチルフェニル）メチルオキシ基、（２，３，４，５−テトラメチルフェニル）メチルオキシ基、（２，３，４，６−テトラメチルフェニル）メチルオキシ基、（２，３，５，６−テトラメチルフェニル）メチルオキシ基、（ペンタメチルフェニル）メチルオキシ基、（エチルフェニル）メチルオキシ基、（ｎ−プロピルフェニル）メチルオキシ基、（イソプロピルフェニル）メチルオキシ基、（ｎ−ブチルフェニル）メチルオキシ基、（ｓｅｃ−ブチルフェニル）メチルオキシ基、（ｔｅｒｔ−ブチルフェニル）メチルオキシ基、（ｎ−ペンチルフェニル）メチルオキシ基、（ネオペンチルフェニル）メチルオキシ基、（ｎ−ヘキシルフェニル）メチルオキシ基、（ｎ−オクチルフェニル）メチルオキシ基、（ｎ−デシルフェニル）メチルオキシ基、（ｎ−デシルフェニル）メチルオキシ基、（ｎ−テトラデシルフェニル）メチルオキシ基、ナフチルメチルオキシ基、アントラセニルメチルオキシ基などが挙げら、好ましくはベンジルオキシ基が挙げられる。これらのアラルキル基はいずれもフッ素原子、塩素原子、臭素原子、ヨウ素原子などのハロゲン原子で置換されていてもよい。
【０００９】
置換されていてもよい炭素原子数６〜２０のアリールオキシ基としては、フェニルオキシ基、２−トリルオキシ基、３−トリル基、４−トリルオキシ基、２，３−キシリルオキシ基、２，４−キシリルオキシ基、２，５−キシリルオキシ基、２，６−キシリルオキシ基、３，４−キシリルオキシ基、３，５−キシリルオキシ基、２，３，４−トリメチルフェニルオキシ基、２，３，５−トリメチルフェニルオキシ基、２，３，６−トリメチルフェニルオキシ基、２，４，６−トリメチルフェニルオキシ基、３，４，５−トリメチルフェニルオキシ基、２，３，４，５−テトラメチルフェニルオキシ基、２，３，４，６−テトラメチルフェニルオキシ基、２，３，５，６−テトラメチルフェニルオキシ基、ペンタメチルフェニルオキシ基、エチルフェニルオキシ基、ｎ−プロピルフェニルオキシ基、イソプロピルフェニルオキシ基、ｎ−ブチルフェニルオキシ基、ｓｅｃ−ブチルフェニルオキシ基、ｔｅｒｔ−ブチルフェニルオキシ基、ｎ−ペンチルフェニルオキシ基、ネオペンチルフェニルオキシ基、ｎ−ヘキシルフェニルオキシ基、ｎ−オクチルフェニルオキシ基、ｎ−デシルフェニルオキシ基、ｎ−ドデシルフェニルオキシ基、ｎ−テトラデシルフェニルオキシ基、ナフチルオキシ基、アントラセニルオキシ基などが挙げられ、好ましはフェニルオキシ基が挙げられる。これらのアリール基はいずれもフッ素原子、塩素原子、臭素原子、ヨウ素原子などのハロゲン原子で置換されていてもよい。
【００１０】
置換されていてもよい炭素原子数３〜６のアルキリデンアミノ基としては、イソプロピリデンアミノ基、２−ブチリデンアミノ基、４−メチル−２−ペンチリデンアミノ基などが挙げられ、好ましくはイソプロリピリデンアミノ基、４−メチル−２−ペンチリデンアミノ基が挙げられる。これらのアルキリデン基はいずれもフッ素原子、塩素原子、臭素原子、ヨウ素原子などのハロゲン原子で置換されていてもよい。
【００１１】
置換されていてもよい炭素原子数８〜１６のアリールアルキリデンアミノ基としては、１−フェニルエチリデンアミノ基、１−（１−ナフチル）エチリデンアミノ基、１−（２−ナフチル）エチリデンアミノ基などが挙げられ、好ましくは１−フェニルエチリデンアミノ基が挙げられる。これらのアリールアルキリデン基はいずれもフッ素原子、塩素原子、臭素原子、ヨウ素原子などのハロゲン原子で置換されていてもよい。
【００１２】
置換されていてもよい炭素原子数１３〜３０のジアリールアルキリデンアミノ基としては、ジフェニルメチレンアミノ基、フェニル−（１−ナフチル）メチレンアミノ基、フェニル−（２−ナフチル）メチレンアミノ基などが挙げられ、好ましくはジフェニルメチレンアミノ基が挙げられる。これらのジアリールアルキリデン基はいずれもフッ素原子、塩素原子、臭素原子、ヨウ素原子などのハロゲン原子で置換されていてもよい。
【００１３】
置換されていてもよい炭素原子数１〜２０の置換シリルオキシ基とは炭化水素基で置換されたシリル基であって、ここで炭化水素基としては、例えばメチル基、エチル基、ｎ−プロピル基、イソプロピル基、ｎ−ブチル基、ｓｅｃ−ブチル基、ｔｅｒｔ−ブチル基、イソブチル基、ｎ−ペンチル基、ｎ−ヘキシル基、シクロヘキシル基などの炭素原子数１〜１０のアルキル基、フェニル基などのアリール基などが挙げられる。かかる炭素原子数１〜２０の置換シリルオキシ基としては、メチルシリル基、エチルシリル基、フェニルシリル基などの炭素原子数１〜２０の１置換シリルオキシ基、ジメチルシリルオキシ基、ジエチルシリルオキシ基、ジフェニルシリルオキシ基などの炭素原子数２〜２０の２置換シリルオキシ基、トリメチルシリルオキシ基、トリエチルシリルオキシ基、トリ−ｎ−プロピルシリルオキシ基、トリイソプロピルシリルオキシ基、トリ−ｎ−ブチルシリルオキシ基、トリ−ｓｅｃ−ブチルシリルオキシ基、トリ−ｔｅｒｔ−ブチルシリルオキシ基、トリ−イソブチルシリルオキシ基、ｔｅｒｔ−ブチル−ジメチルシリルオキシ基、トリ−ｎ−ペンチルシリルオキシ基、トリ−ｎ−ヘキシルシリルオキシ基、トリシクロヘキシルシリルオキシ基、トリフェニルシリルオキシ基などの炭素原子数３〜２０の３置換シリルオキシ基などが挙げられ、好ましくはトリメチルシリルオキシ基、ｔｅｒｔ−ブチルジメチルシリルオキシ基、トリフェニルシリルオキシ基が挙げられる。
【００１４】
置換されていてもよいジアルキルアミノ基としては、ジメチルアミノ基、ジエチルアミノ基、ジｎ−プロピルアミノ基、ジイソプロピルアミノ基、ジｎ−ブチルアミノ基、ジｓｅｃ−ブチルアミノ基、ジｔｅｒｔ−ブチルアミノ基、ジｎ−ペンチルアミノ基、ジネオペンチアミノル基、ジアミルアミノ基、ジｎ−ヘキシルアミノ基、ジｎ−オクチルアミノ基、ジｎ−デシルアミノ基、ジｎ−ドデシルアミノ基、ジｎ−ペンタデシルアミノ基、ジｎ−エイコシルアミノ基、ジシクロプロピルアミノ基、ジシクロブチルアミノ基、ジシクロペンチルアミノ基、ジシクロヘキシルアミノ基などが挙げられる。これらのジアルキル基はいずれもフッ素原子、塩素原子、臭素原子、ヨウ素原子などのハロゲン原子で置換されていてもよい。
【００１５】
置換されていてもよいジアリールアミノ基としては、ジフェニルアミノ基、ジ−２−トリルアミノ基、ジ−３−トリル基、ジ−４−トリルアミノ基、ジ−２，３−キシリルアミノ基、ジ−２，４−キシリルアミノ基、ジ−２，５−キシリルアミノ基、ジ−２，６−キシリルアミノ基、ジ−３，４−キシリルアミノ基、ジ−３，５−キシリルアミノ基、ジ−２，３，４−トリメチルフェニルアミノ基、ジ−２，３，５−トリメチルフェニルアミノ基、ジ−２，３，６−トリメチルフェニルアミノ基、ジ−２，４，６−トリメチルフェニルアミノ基、ジ−３，４，５−トリメチルフェニルアミノ基、ジ−２，３，４，５−テトラメチルフェニルアミノ基、ジ−２，３，４，６−テトラメチルフェニルアミノ基、ジ−２，３，５，６−テトラメチルフェニルアミノ基、ジ−ペンタメチルフェニルアミノ基、ジ−（エチルフェニル）アミノ基、ジ−（ｎ−プロピルフェニル）アミノ基、ジ−（イソプロピルフェニル）アミノ基、ジ−（ｎ−ブチルフェニル）アミノ基、ジ−（ｓｅｃ−ブチルフェニル）アミノ基、ジ−（ｔｅｒｔ−ブチルフェニル）アミノ基、ジ−（ｎ−ペンチルフェニル）アミノ基、ジ−（ネオペンチルフェニル）アミノ基、ジ−（ｎ−ヘキシルフェニル）アミノ基、ジ−（ｎ−オクチルフェニル）アミノ基、ジ−（ｎ−デシルフェニル）アミノ基、ジ−（ｎ−ドデシルフェニル）アミノ基、ジ−（ｎ−テトラデシルフェニル）アミノ基、ジナフチルアミノ基、ジアントラセニルアミノ基などが挙げられ、これらのジアリール基はいずれもフッ素原子、塩素原子、臭素原子、ヨウ素原子などのハロゲン原子で置換されていてもよい。
【００１６】
置換されていてもよいアルキルカルボニル基としては、上記アルキルオキシ基として例示された化合物のオキシをカルボニルに置換した化合物が挙げられる。
【００１７】
置換されていてもよいアリールカルボニル基としては、上記アリールオキシ基として例示された化合物のオキシをカルボニルに置換した化合物が挙げられる。
【００１８】
一般式（１）で示されるホウ素配位化合物において、Ｒ２は置換されていてもよい炭素原子数１〜２０のアルキル基、置換されていてもよい炭素原子数７〜２０のアラルキル基、置換されていてもよい炭素原子数６〜２０のアリール基、置換されていてもよい炭素原子数１〜２０のアルコキシ基、置換されていてもよい炭素原子数７〜２０のアラルキルオキシ基、置換されていてもよい炭素原子数６〜２０のアリールオキシ基、置換されていてもよい炭素原子数１〜２０の置換シリル基、または炭素原子数２〜２０の２置換アミノ基を示す。
【００１９】
置換されていてもよい炭素原子数１〜２０のアルキル基、置換されていてもよい炭素原子数７〜２０のアラルキル基、置換されていてもよい炭素原子数６〜２０のアリール基、置換されていてもよい炭素原子数１〜２０の置換シリル基としてはＲ１で例示したアルキルオキシ基、アラルキルオキシ基、アリールオキシ基、置換シリルオキシ基のオキシの無い基が挙られる。
【００２０】
置換されていてもよい炭素原子数１〜２０のアルコキシ基としては、例えばメトキシ基、エトキシ基、ｎ−プロポキシ基、イソプロポキシ基、ｎ−ブトキシ基、ｓｅｃ−ブトキシ基、ｔｅｒｔ−ブトキシ基、ｎ−ペントキシ基、ネオペントキシ基、ｎ−ヘキソキシ基、ｎ−オクトキシ基、ｎ−ドデソキシ基、ｎ−ペンタデソキシ基、ｎ−イコソキシ基などが挙げられ、好ましくはメトキシ基、エトキシ基、ｔｅｒｔ−ブトキシ基が挙げられる。これらのアルコキシ基はフッ素原子、塩素原子、臭素原子、ヨウ素原子などのハロゲン原子で置換されていてもよい。
【００２１】
置換されていてもよい炭素原子数７〜２０のアラルキルオキシ基としては、ベンジルオキシ基、（２−メチルフェニル）メトキシ基、（３−メチルフェニル）メトキシ基、（４−メチルフェニル）メトキシ基、（２，３−ジメチルフェニル）メトキシ基、（２，４−ジメチルフェニル）メトキシ基、（２，５−ジメチルフェニル）メトキシ基、（２，６−ジメチルフェニル）メトキシ基、（３，４−ジメチルフェニル）メトキシ基、（３，５−ジメチルフェニル）メトキシ基、（２，３，４−トリメチルフェニル）メトキシ基、（２，３，５−トリメチルフェニル）メトキシ基、（２，３，６−トリメチルフェニル）メトキシ基、（２，４，５−トリメチルフェニル）メトキシ基、（２，４，６−トリメチルフェニル）メトキシ基、（３，４，５−トリメチルフェニル）メトキシ基、（２，３，４，５−テトラメチルフェニル）メトキシ基、（２，３，４，６−テトラメチルフェニル）メトキシ基、（２，３，５，６−テトラメチルフェニル）メトキシ基、（ペンタメチルフェニル）メトキシ基、（エチルフェニル）メトキシ基、（ｎ−プロピルフェニル）メトキシ基、（イソプロピルフェニル）メトキシ基、（ｎ−ブチルフェニル）メトキシ基、（ｓｅｃ−ブチルフェニル）メトキシ基、（ｔｅｒｔ−ブチルフェニル）メトキシ基、（ｎ−ヘキシルフェニル）メトキシ基、（ｎ−オクチルフェニル）メトキシ基、（ｎ−デシルフェニル）メトキシ基、（ｎ−テトラデシルフェニル）メトキシ基、ナフチルメトキシ基、アントラセニルメトキシ基などが挙げられ、好ましくはベンジルオキシ基が挙げられる。これらのアラルキルオキシ基はいずれもフッ素原子、塩素原子、臭素原子、ヨウ素原子などのハロゲン原子で置換されていてもよい。
【００２２】
置換されていてもよい炭素原子数６〜２０のアリールオキシ基としては、フェノキシ基、２−メチルフェノキシ基、３−メチルフェノキシ基、４−メチルフェノキシ基、２，３−ジメチルフェノキシ基、２，４−ジメチルフェノキシ基、２，５−ジメチルフェノキシ基、２，６−ジメチルフェノキシ基、３，４−ジメチルフェノキシ基、３，５−ジメチルフェノキシ基、２，３，４−トリメチルフェノキシ基、２，３，５−トリメチルフェノキシ基、２，３，６−トリメチルフェノキシ基、２，４，５−トリメチルフェノキシ基、２，４，６−トリメチルフェノキシ基、３，４，５−トリメチルフェノキシ基、２，３，４，５−テトラメチルフェノキシ基、２，３，４，６−テトラメチルフェノキシ基、２，３，５，６−テトラメチルフェノキシ基、ペンタメチルフェノキシ基、エチルフェノキシ基、ｎ−プロピルフェノキシ基、イソプロピルフェノキシ基、ｎ−ブチルフェノキシ基、ｓｅｃ−ブチルフェノキシ基、ｔｅｒｔ−ブチルフェノキシ基、ｎ−ヘキシルフェノキシ基、ｎ−オクチルフェノキシ基、ｎ−デシルフェノキシ基、ｎ−テトラデシルフェノキシ基、ナフトキシ基、アントラセノキシ基などの炭素数６〜２０のアリールオキシ基などが挙げられる。これらのアリールオキシ基はいずれもフッ素原子、塩素原子、臭素原子、ヨウ素原子などのハロゲン原子で置換されていてもよい。
【００２３】
炭素原子数２〜２０の２置換アミノ基とは２つの炭化水素基で置換されたアミノ基であって、ここでの炭化水素基としては、例えばメチル基、エチル基、ｎ−プロピル基、イソプロピル基、ｎ−ブチル基、ｓｅｃ−ブチル基、ｔｅｒｔ−ブチル基、イソブチル基、ｎ−ペンチル基、ｎ−ヘキシル基、シクロヘキシル基などの炭素原子数２〜２０のアルキル基、フェニル基などのアリール基などが挙げられ、これらの置換基は互いに結合して環を形成していても良い。かかる炭素原子数２〜２０の２置換アミノ基としては、例えばジメチルアミノ基、ジエチルアミノ基、ジ−ｎ−プロピルアミノ基、ジイソプロピルアミノ基、ジ−ｎ−ブチルアミノ基、ジ−ｓｅｃ−ブチルアミノ基、ジ−ｔｅｒｔ−ブチルアミノ基、ジ−イソブチルアミノ基、ｔｅｒｔ−ブチルイソプロピルアミノ基、ジ−ｎ−ヘキシルアミノ基、ジ−ｎ−オクチルアミノ基、ジ−ｎ−デシルアミノ基、ジフェニルアミノ基、ビストリメチルシリルアミノ基、ビス−ｔｅｒｔ−ブチルジメチルシリルアミノ基、ピロリル基、ピロリジニル基、ピペリジニル基、カルバゾリル基、ジヒドロインドーリル基、ジヒドロイソインドーリル基などが挙げられ、好ましくはジメチルアミノ基、　ジエチルアミノ基、ピロリジニル基、ピペリジニル基が挙げられる。
【００２４】
一般式（１）で示されるホウ素配位化合物において、Ｒ３、Ｒ４、Ｒ５はそれぞれ独立に水素原子、ハロゲン原子、置換されていてもよい炭素原子数１〜２０のアルキル基、置換されていてもよい炭素原子数７〜２０のアラルキル基、置換されていてもよい炭素原子数６〜２０のアリール基、置換されていてもよい炭素原子数１〜２０のアルコキシ基、置換されていてもよい炭素原子数７〜２０のアラルキルオキシ基、置換されていてもよい炭素原子数６〜２０のアリールオキシ基を示す。
【００２５】
置換されていてもよい炭素原子数１〜２０のアルキル基としては、メチル基、エチル基、ｎ−プロピル基、イソプロピル基、ｎ−ブチル基、ｓｅｃ−ブチル基、ｔｅｒｔ−ブチル基、ｎ−ペンチル基、ネオペンチル基、アミル基、ｎ−ヘキシル基、ｎ−オクチル基、ｎ−デシル基、ｎ−ドデシル基、ｎ−ペンタデシル基、ｎ−エイコシル基、シクロプロピル基、シクロブチル基、シクロペンチル基、シクロヘキシル基などが挙げられ、好ましくはメチル基、エチル基、イソプロピル基、ｔｅｒｔ−ブチル基が挙げられる。これらのアルキル基はフッ素原子、塩素原子、臭素原子、ヨウ素原子などのハロゲン原子で置換されていてもよい。
【００２６】
置換されていてもよい炭素原子数７〜２０のアラルキル基としては、例えばベンジル基、（２−メチルフェニル）メチル基、（３−メチルフェニル）メチル基、（４−メチルフェニル）メチル基、（２，３−ジメチルフェニル）メチル基、（２，４−ジメチルフェニル）メチル基、（２，５−ジメチルフェニル）メチル基、（２，６−ジメチルフェニル）メチル基、（３，４−ジメチルフェニル）メチル基、（４，６−ジメチルフェニル）メチル基、（２，３，４−トリメチルフェニル）メチル基、（２，３，５−トリメチルフェニル）メチル基、（２，３，６−トリメチルフェニル）メチル基、（３，４，５−トリメチルフェニル）メチル基、（２，４，６−トリメチルフェニル）メチル基、（２，３，４，５−テトラメチルフェニル）メチル基、（２，３，４，６−テトラメチルフェニル）メチル基、（２，３，５，６−テトラメチルフェニル）メチル基、（ペンタメチルフェニル）メチル基、（エチルフェニル）メチル基、（ｎ−プロピルフェニル）メチル基、（イソプロピルフェニル）メチル基、（ｎ−ブチルフェニル）メチル基、（ｓｅｃ−ブチルフェニル）メチル基、（ｔｅｒｔ−ブチルフェニル）メチル基、（ｎ−ペンチルフェニル）メチル基、（ネオペンチルフェニル）メチル基、（ｎ−ヘキシルフェニル）メチル基、（ｎ−オクチルフェニル）メチル基、（ｎ−デシルフェニル）メチル基、（ｎ−デシルフェニル）メチル基、（ｎ−テトラデシルフェニル）メチル基、ナフチルメチル基、アントラセニルメチル基などが挙げら、好ましくはベンジル基が挙げられる。これらのアラルキル基はいずれもフッ素原子、塩素原子、臭素原子、ヨウ素原子などのハロゲン原子で置換されていてもよい。
【００２７】
置換されていてもよい炭素原子数６〜２０のアリール基としては、フェニル基、２−トリル基、３−トリル基、４−トリル基、２，３−キシリル基、２，４−キシリル基、２，５−キシリル基、２，６−キシリル基、３，４−キシリル基、３，５−キシリル基、２，３，４−トリメチルフェニル基、２，３，５−トリメチルフェニル基、２，３，６−トリメチルフェニル基、２，４，６−トリメチルフェニル基、３，４，５−トリメチルフェニル基、２，３，４，５−テトラメチルフェニル基、２，３，４，６−テトラメチルフェニル基、２，３，５，６−テトラメチルフェニル基、ペンタメチルフェニル基、エチルフェニル基、ｎ−プロピルフェニル基、イソプロピルフェニル基、ｎ−ブチルフェニル基、ｓｅｃ−ブチルフェニル基、ｔｅｒｔ−ブチルフェニル基、ｎ−ペンチルフェニル基、ネオペンチルフェニル基、ｎ−ヘキシルフェニル基、ｎ−オクチルフェニル基、ｎ−デシルフェニル基、ｎ−ドデシルフェニル基、ｎ−テトラデシルフェニル基、ナフチル基、アントラセニル基、２−フルオロフェニル基、３−フルオロフェニル基、４−フルオロフェニル基、２−クロロフェニル基、３−クロロフェニル基、４−クロロフェニル基、２−ブロモフェニル基、３−ブロモフェニル基、４−ブロモフェニル基、２，３−ジフルオロフェニル基、３，４−ジフルオロフェニル基、２，４−ジフルオロフェニル基、２，５−ジフルオロフェニル基、２，６−ジフルオロフェニル基、３，５−ジフルオロフェニル基、２，３−ジクロロフェニル基、３，４−ジクロロフェニル基、２，４−ジクロロフェニル基、２，５−ジクロロフェニル基、２，６−ジクロロフェニル基、３，５−ジクロロフェニル基、２，３−ジブロモフェニル基、３，４−ジブロモフェニル基、２，４−ジブロモフェニル基、２，５−ジブロモフェニル基、２，６−ジブロモフェニル基、３，５−ジブロモフェニル基、２−クロロ−３−フルオロフェニル基、３−クロロ−２−フルオロフェニル基、２−クロロ−４−フルオロフェニル基、４−クロロ−２−フルオロフェニル基、２−クロロ−５−フルオロフェニル基、５−クロロ−２−フルオロフェニル基、２−クロロ−６−フルオロフェニル基、３−クロロ−４−フルオロフェニル基、４−クロロ−３−フルオロフェニル基、３−クロロ−５−フルオロフェニル基、２−ブロモ−３−フルオロフェニル基、３−ブロモ−２−フルオロフェニル基、２−ブロモ−４−フルオロフェニル基、４−ブロモ−２−フルオロフェニル基、２−ブロモ−５−フルオロフェニル基、５−ブロモ−２−フルオロフェニル基、２−ブロモ−６−フルオロフェニル基、３−ブロモ−４−フルオロフェニル基、４−ブロモ−３−フルオロフェニル基、３−ブロモ−５−フルオロフェニル基、２−ブロモ−３−クロロフェニル基、３−ブロモ−２−クロロフェニル基、２−ブロモ−４−クロロフェニル基、４−ブロモ−２−クロロフェニル基、２−ブロモ−５−クロロフェニル基、５−ブロモ−２−クロロフェニル基、２−ブロモ−６−クロロフェニル基、３−ブロモ−４−クロロフェニル基、４−ブロモ−３−クロロフェニル基、３−ブロモ−５−クロロフェニル基、２，３，４−トリフルオロフェニル基、３，４，５−トリフルオロフェニル基、２，３，４−トリクロロフェニル基、３，４，５−トリクロロフェニル基、２，３，４−トリブロモフェニル基、３，４，５−トリブロモフェニル基、ペンタフルオロフェニル基、ペンタクロロフェニル基、ペンタブロモフェニル基、２−トリフルオロメチルフェニル基、３−トリフルオロメチルフェニル基、４−トリフルオロメチルフェニル基、３，５−ビス（トリフルオロメチル）フェニル基などが挙げられ、好ましはフェニル基、ペンタフルオロフェニル基が挙げられる。
【００２８】
置換されていてもよい炭素原子数１〜２０のアルコキシ基としては、例えばメトキシ基、エトキシ基、ｎ−プロポキシ基、イソプロポキシ基、ｎ−ブトキシ基、ｓｅｃ−ブトキシ基、ｔｅｒｔ−ブトキシ基、ｎ−ペントキシ基、ネオペントキシ基、ｎ−ヘキソキシ基、ｎ−オクトキシ基、ｎ−ドデソキシ基、ｎ−ペンタデソキシ基、ｎ−イコソキシ基などが挙げられ、好ましくはメトキシ基、エトキシ基、ｔｅｒｔ−ブトキシ基が挙げられる。これらのアルコキシ基はフッ素原子、塩素原子、臭素原子、ヨウ素原子などのハロゲン原子で置換されていてもよい。
【００２９】
置換されていてもよい炭素原子数７〜２０のアラルキルオキシ基としては、ベンジルオキシ基、（２−メチルフェニル）メトキシ基、（３−メチルフェニル）メトキシ基、（４−メチルフェニル）メトキシ基、（２，３−ジメチルフェニル）メトキシ基、（２，４−ジメチルフェニル）メトキシ基、（２，５−ジメチルフェニル）メトキシ基、（２，６−ジメチルフェニル）メトキシ基、（３，４−ジメチルフェニル）メトキシ基、（３，５−ジメチルフェニル）メトキシ基、（２，３，４−トリメチルフェニル）メトキシ基、（２，３，５−トリメチルフェニル）メトキシ基、（２，３，６−トリメチルフェニル）メトキシ基、（２，４，５−トリメチルフェニル）メトキシ基、（２，４，６−トリメチルフェニル）メトキシ基、（３，４，５−トリメチルフェニル）メトキシ基、（２，３，４，５−テトラメチルフェニル）メトキシ基、（２，３，４，６−テトラメチルフェニル）メトキシ基、（２，３，５，６−テトラメチルフェニル）メトキシ基、（ペンタメチルフェニル）メトキシ基、（エチルフェニル）メトキシ基、（ｎ−プロピルフェニル）メトキシ基、（イソプロピルフェニル）メトキシ基、（ｎ−ブチルフェニル）メトキシ基、（ｓｅｃ−ブチルフェニル）メトキシ基、（ｔｅｒｔ−ブチルフェニル）メトキシ基、（ｎ−ヘキシルフェニル）メトキシ基、（ｎ−オクチルフェニル）メトキシ基、（ｎ−デシルフェニル）メトキシ基、（ｎ−テトラデシルフェニル）メトキシ基、ナフチルメトキシ基、アントラセニルメトキシ基などが挙げられ、好ましくはベンジルオキシ基が挙げられる。これらのアラルキルオキシ基はいずれもフッ素原子、塩素原子、臭素原子、ヨウ素原子などのハロゲン原子で置換されていてもよい。
【００３０】
置換されていてもよい炭素原子数６〜２０のアリールオキシ基としては、フェノキシ基、２−メチルフェノキシ基、３−メチルフェノキシ基、４−メチルフェノキシ基、２，３−ジメチルフェノキシ基、２，４−ジメチルフェノキシ基、２，５−ジメチルフェノキシ基、２，６−ジメチルフェノキシ基、３，４−ジメチルフェノキシ基、３，５−ジメチルフェノキシ基、２，３，４−トリメチルフェノキシ基、２，３，５−トリメチルフェノキシ基、２，３，６−トリメチルフェノキシ基、２，４，５−トリメチルフェノキシ基、２，４，６−トリメチルフェノキシ基、３，４，５−トリメチルフェノキシ基、２，３，４，５−テトラメチルフェノキシ基、２，３，４，６−テトラメチルフェノキシ基、２，３，５，６−テトラメチルフェノキシ基、ペンタメチルフェノキシ基、エチルフェノキシ基、ｎ−プロピルフェノキシ基、イソプロピルフェノキシ基、ｎ−ブチルフェノキシ基、ｓｅｃ−ブチルフェノキシ基、ｔｅｒｔ−ブチルフェノキシ基、ｎ−ヘキシルフェノキシ基、ｎ−オクチルフェノキシ基、ｎ−デシルフェノキシ基、ｎ−テトラデシルフェノキシ基、ナフトキシ基、アントラセノキシ基などの炭素数６〜２０のアリールオキシ基などが挙げられる。これらのアリールオキシ基はいずれもフッ素原子、塩素原子、臭素原子、ヨウ素原子などのハロゲン原子で置換されていてもよい。
【００３１】
一般式（１）で示されるホウ素配位化合物としては具体的には下記に示すような化合物を挙げることができる。
【００３２】
2004075699.tif 000003
【００３３】
2004075699.tif 000004
【００３４】
2004075699.tif 000005
【００３５】
2004075699.tif 000006
【００３６】
2004075699.tif 000007
【００３７】
2004075699.tif 000008
【００３８】
2004075699.tif 000009
【００３９】
2004075699.tif 000010
【００４０】
2004075699.tif 000011
【００４１】
2004075699.tif 000012
【００４２】
2004075699.tif 000013
【００４３】
2004075699.tif 000014
【００４４】
2004075699.tif 000015
【００４５】
2004075699.tif 000016
【００４６】
2004075699.tif 000017
【００４７】
2004075699.tif 000018
【００４８】
2004075699.tif 000019
【００４９】
2004075699.tif 000020
【００５０】
2004075699.tif 000021
【００５１】
2004075699.tif 000022
【００５２】
2004075699.tif 000023
【００５３】
2004075699.tif 000024
【００５４】
2004075699.tif 000025
【００５５】
2004075699.tif 000026
【００５６】
2004075699.tif 000027
【００５７】
2004075699.tif 000028
【００５８】
2004075699.tif 000029
【００５９】
2004075699.tif 000030
【００６０】
2004075699.tif 000031
【００６１】
2004075699.tif 000032
【００６２】
2004075699.tif 000033
【００６３】
2004075699.tif 000034
【００６４】
2004075699.tif 000035
【００６５】
一般式（１）で示されるホウ素配位化合物のより好ましいものとしては、一般式（３）
2004075699.tif 000036
（式中、Ｐｈはフェニル基を示し、Ｒ３、Ｒ４、Ｒ５は前記と同じ意味を表わす。）
で示されるホウ素配位化合物が挙げられる。
【００６６】
本発明で用いられる一般式（２）で示される遷移金属化合物においてＭの第４族遷移金属としては、チタン、ジルコニウム、ハフニウム等が挙げられる。
【００６７】
Ｘ１〜Ｘ４におけるハロゲン原子としては、フッ素、塩素、臭素、ヨウ素が挙げられる。
【００６８】
Ｘ１〜Ｘ４における置換されていてもよい炭素原子数１〜２０のアルキル基における置換基としては、ハロゲン原子等が挙げられ、具体例としては、メチル基、エチル基、ｎ−プロピル基、イソプロピル基、ｎ−ブチル基、ｓｅｃ−ブチル基、ｔｅｒｔ−ブチル基、ｎ−ペンチル基、ネオペンチル基、アミル基、ｎ−ヘキシル基、ｎ−オクチル基、ｎ−デシル基、ｎ−ドデシル基、ｎ−ペンタデシル基、ｎ−エイコシル基、フルオロメチル基、ジフルオロメチル基、トリフルオロメチル基、クロロメチル基、ジクロロメチル基、トリクロロメチル基、ブロモメチル基、ジブロモメチル基、トリブロモメチル基、ヨードメチル基、ジヨードメチル基、トリヨードメチル基、フルオロエチル基、ジフルオロエチル基、トリフルオロエチル基、テトラフルオロエチル基、ペンタフルオロエチル基、クロロエチル基、ジクロロエチル基、トリクロロエチル基、テトラクロロエチル基、ペンタクロロエチル基、ブロモエチル基、ジブロモエチル基、トリブロモエチル基、テトラブロモエチル基、ペンタブロモエチル基、パーフルオロプロピル基、パーフルオロブチル基、パーフルオロペンチル基、パーフルオロヘキシル基、パーフルオロオクチル基、パーフルオロドデシル基、パーフルオロペンタデシル基、パーフルオロエイコシル基、パークロロプロピル基、パークロロブチル基、パークロロペンチル基、パークロロヘキシル基、パークロロクチル基、パークロロドデシル基、パークロロペンタデシル基、パークロロエイコシル基、パーブロモプロピル基、パーブロモブチル基、パーブロモペンチル基、パーブロモヘキシル基、パーブロモクチル基、パーブロモドデシル基、パーブロモペンタデシル基、パーブロモエイコシル基などが挙げられ、好ましくはメチル基、エチル基、イソプロピル基、ｔｅｒｔ−ブチル基、アミル基が挙げられる。
【００６９】
Ｘ１〜Ｘ４における置換されていてもよい炭素原子数７〜２０のアラルキル基における置換基としては、ハロゲン原子等が挙げられ、具体例としては、例えばベンジル基、（２−メチルフェニル）メチル基、（３−メチルフェニル）メチル基、（４−メチルフェニル）メチル基、（２，３−ジメチルフェニル）メチル基、（２，４−ジメチルフェニル）メチル基、（２，５−ジメチルフェニル）メチル基、（２，６−ジメチルフェニル）メチル基、（３，４−ジメチルフェニル）メチル基、（４，６−ジメチルフェニル）メチル基、（２，３，４−トリメチルフェニル）メチル基、（２，３，５−トリメチルフェニル）メチル基、（２，３，６−トリメチルフェニル）メチル基、（３，４，５−トリメチルフェニル）メチル基、（２，４，６−トリメチルフェニル）メチル基、（２，３，４，５−テトラメチルフェニル）メチル基、（２，３，４，６−テトラメチルフェニル）メチル基、（２，３，５，６−テトラメチルフェニル）メチル基、（ペンタメチルフェニル）メチル基、（エチルフェニル）メチル基、（ｎ−プロピルフェニル）メチル基、（イソプロピルフェニル）メチル基、（ｎ−ブチルフェニル）メチル基、（ｓｅｃ−ブチルフェニル）メチル基、（ｔｅｒｔ−ブチルフェニル）メチル基、（ｎ−ペンチルフェニル）メチル基、（ネオペンチルフェニル）メチル基、（ｎ−ヘキシルフェニル）メチル基、（ｎ−オクチルフェニル）メチル基、（ｎ−デシルフェニル）メチル基、（ｎ−デシルフェニル）メチル基、（ｎ−テトラデシルフェニル）メチル基、ナフチルメチル基、アントラセニルメチル基などが挙げら、好ましくはベンジル基が挙げられる。これらのアラルキル基はいずれもフッ素原子、塩素原子、臭素原子、ヨウ素原子などのハロゲン原子で置換されていてもよい。
【００７０】
Ｘ１〜Ｘ４における置換されていてもよい炭素原子数６〜２０のアリール基における置換基としては、ハロゲン原子等が挙げられ、具体例としては、フェニル基、２−トリル基、３−トリル基、４−トリル基、２，３−キシリル基、２，４−キシリル基、２，５−キシリル基、２，６−キシリル基、３，４−キシリル基、３，５−キシリル基、２，３，４−トリメチルフェニル基、２，３，５−トリメチルフェニル基、２，３，６−トリメチルフェニル基、２，４，６−トリメチルフェニル基、３，４，５−トリメチルフェニル基、２，３，４，５−テトラメチルフェニル基、２，３，４，６−テトラメチルフェニル基、２，３，５，６−テトラメチルフェニル基、ペンタメチルフェニル基、エチルフェニル基、ｎ−プロピルフェニル基、イソプロピルフェニル基、ｎ−ブチルフェニル基、ｓｅｃ−ブチルフェニル基、ｔｅｒｔ−ブチルフェニル基、ｎ−ペンチルフェニル基、ネオペンチルフェニル基、ｎ−ヘキシルフェニル基、ｎ−オクチルフェニル基、ｎ−デシルフェニル基、ｎ−ドデシルフェニル基、ｎ−テトラデシルフェニル基、ナフチル基、アントラセニル基などが挙げられ、好ましはフェニル基が挙げられる。これらのアリール基はいずれもフッ素原子、塩素原子、臭素原子、ヨウ素原子などのハロゲン原子で置換されていてもよい。
【００７１】
Ｘ１〜Ｘ４における炭素数１〜２０の置換シリル基とは炭化水素基で置換されたシリル基であって、ここで炭化水素基としては、例えばメチル基、エチル基、ｎ−プロピル基、イソプロピル基、ｎ−ブチル基、ｓｅｃ−ブチル基、ｔｅｒｔ−ブチル基、イソブチル基、ｎ−ペンチル基、ｎ−ヘキシル基、シクロヘキシル基などの炭素原子数１〜１０のアルキル基、フェニル基などのアリール基などが挙げられる。かかる炭素原子数１〜２０の置換シリル基における置換基としては、ハロゲン原子等が挙げられ、具体例としては、メチルシリル基、エチルシリル基、フェニルシリル基などの炭素原子数１〜２０の１置換シリル基、ジメチルシリル基、ジエチルシリル基、ジフェニルシリル基などの炭素原子数２〜２０の２置換シリル基、トリメチルシリル基、トリエチルシリル基、トリ−ｎ−プロピルシリル基、トリイソプロピルシリル基、トリ−ｎ−ブチルシリル基、トリ−ｓｅｃ−ブチルシリル基、トリ−ｔｅｒｔ−ブチルシリル基、トリ−イソブチルシリル基、ｔｅｒｔ−ブチル−ジメチルシリル基、トリ−ｎ−ペンチルシリル基、トリ−ｎ−ヘキシルシリル基、トリシクロヘキシルシリル基、トリフェニルシリル基などの炭素原子数３〜２０の３置換シリル基などが挙げられ、好ましくはトリメチルシリル基、ｔｅｒｔ−ブチルジメチルシリル基、トリフェニルシリル基が挙げられる。これらの置換シリル基はいずれもその炭化水素基がフッ素原子、塩素原子、臭素原子、ヨウ素原子などのハロゲン原子で置換されていてもよい。
【００７２】
Ｘ１〜Ｘ４における置換されていてもよい炭素原子数１〜２０のアルコキシ基における置換基としては、ハロゲン原子等が挙げられ、具体例としては、例えばメトキシ基、エトキシ基、ｎ−プロポキシ基、イソプロポキシ基、ｎ−ブトキシ基、ｓｅｃ−ブトキシ基、ｔｅｒｔ−ブトキシ基、ｎ−ペントキシ基、ネオペントキシ基、ｎ−ヘキソキシ基、ｎ−オクトキシ基、ｎ−ドデソキシ基、ｎ−ペンタデソキシ基、ｎ−イコソキシ基などが挙げられ、好ましくはメトキシ基、エトキシ基、ｔｅｒｔ−ブトキシ基が挙げられる。これらのアルコキシ基はいずれもフッ素原子、塩素原子、臭素原子、ヨウ素原子などのハロゲン原子で置換されていてもよい。
【００７３】
Ｘ１〜Ｘ４における置換されていてもよい炭素原子数７〜２０のアラルキルオキシ基における置換基としては、ハロゲン原子等が挙げられ、具体例としては、ベンジルオキシ基、（２−メチルフェニル）メトキシ基、（３−メチルフェニル）メトキシ基、（４−メチルフェニル）メトキシ基、（２，３−ジメチルフェニル）メトキシ基、（２，４−ジメチルフェニル）メトキシ基、（２，５−ジメチルフェニル）メトキシ基、（２，６−ジメチルフェニル）メトキシ基、（３，４−ジメチルフェニル）メトキシ基、（３，５−ジメチルフェニル）メトキシ基、（２，３，４−トリメチルフェニル）メトキシ基、（２，３，５−トリメチルフェニル）メトキシ基、（２，３，６−トリメチルフェニル）メトキシ基、（２，４，５−トリメチルフェニル）メトキシ基、（２，４，６−トリメチルフェニル）メトキシ基、（３，４，５−トリメチルフェニル）メトキシ基、（２，３，４，５−テトラメチルフェニル）メトキシ基、（２，３，４，６−テトラメチルフェニル）メトキシ基、（２，３，５，６−テトラメチルフェニル）メトキシ基、（ペンタメチルフェニル）メトキシ基、（エチルフェニル）メトキシ基、（ｎ−プロピルフェニル）メトキシ基、（イソプロピルフェニル）メトキシ基、（ｎ−ブチルフェニル）メトキシ基、（ｓｅｃ−ブチルフェニル）メトキシ基、（ｔｅｒｔ−ブチルフェニル）メトキシ基、（ｎ−ヘキシルフェニル）メトキシ基、（ｎ−オクチルフェニル）メトキシ基、（ｎ−デシルフェニル）メトキシ基、（ｎ−テトラデシルフェニル）メトキシ基、ナフチルメトキシ基、アントラセニルメトキシ基などが挙げられ、好ましくはベンジルオキシ基が挙げられる。これらのアラルキルオキシ基はいずれもフッ素原子、塩素原子、臭素原子、ヨウ素原子などのハロゲン原子で置換されていてもよい。
【００７４】
Ｘ１〜Ｘ４における置換されていてもよい炭素原子数６〜２０のアリールオキシ基における置換基としては、ハロゲン原子等が挙げられ、具体例としては、フェノキシ基、２−メチルフェノキシ基、３−メチルフェノキシ基、４−メチルフェノキシ基、２，３−ジメチルフェノキシ基、２，４−ジメチルフェノキシ基、２，５−ジメチルフェノキシ基、２，６−ジメチルフェノキシ基、３，４−ジメチルフェノキシ基、３，５−ジメチルフェノキシ基、２，３，４−トリメチルフェノキシ基、２，３，５−トリメチルフェノキシ基、２，３，６−トリメチルフェノキシ基、２，４，５−トリメチルフェノキシ基、２，４，６−トリメチルフェノキシ基、３，４，５−トリメチルフェノキシ基、２，３，４，５−テトラメチルフェノキシ基、２，３，４，６−テトラメチルフェノキシ基、２，３，５，６−テトラメチルフェノキシ基、ペンタメチルフェノキシ基、エチルフェノキシ基、ｎ−プロピルフェノキシ基、イソプロピルフェノキシ基、ｎ−ブチルフェノキシ基、ｓｅｃ−ブチルフェノキシ基、ｔｅｒｔ−ブチルフェノキシ基、ｎ−ヘキシルフェノキシ基、ｎ−オクチルフェノキシ基、ｎ−デシルフェノキシ基、ｎ−テトラデシルフェノキシ基、ナフトキシ基、アントラセノキシ基などの炭素数６〜２０のアリールオキシ基などが挙げられる。これらのアリールオキシ基はいずれもフッ素原子、塩素原子、臭素原子、ヨウ素原子などのハロゲン原子で置換されていてもよい。
【００７５】
Ｘ１〜Ｘ４における炭素原子数２〜２０の２置換アミノ基とは２つの炭化水素基で置換されたアミノ基であって、ここでの炭化水素基としては、例えばメチル基、エチル基、ｎ−プロピル基、イソプロピル基、ｎ−ブチル基、ｓｅｃ−ブチル基、ｔｅｒｔ−ブチル基、イソブチル基、ｎ−ペンチル基、ｎ−ヘキシル基、シクロヘキシル基などの炭素原子数２〜２０のアルキル基、フェニル基などのアリール基などが挙げられ、これらの置換基は互いに結合して環を形成していても良い。かかる炭素原子数２〜２０の２置換アミノ基としては、例えばジメチルアミノ基、ジエチルアミノ基、ジ−ｎ−プロピルアミノ基、ジイソプロピルアミノ基、ジ−ｎ−ブチルアミノ基、ジ−ｓｅｃ−ブチルアミノ基、ジ−ｔｅｒｔ−ブチルアミノ基、ジ−イソブチルアミノ基、ｔｅｒｔ−ブチルイソプロピルアミノ基、ジ−ｎ−ヘキシルアミノ基、ジ−ｎ−オクチルアミノ基、ジ−ｎ−デシルアミノ基、ジフェニルアミノ基、ビストリメチルシリルアミノ基、ビス−ｔｅｒｔ−ブチルジメチルシリルアミノ基、ピロリル基、ピロリジニル基、ピペリジニル基、カルバゾリル基、ジヒドロインドーリル基、ジヒドロイソインドーリル基などが挙げられ、好ましくはジメチルアミノ基、　ジエチルアミノ基、ピロリジニル基、ピペリジニル基である。
【００７６】
一般式（１）で示されるホウ素配位化合物と一般式（２）で示される遷移金属錯体を反応させる方法について説明する。
反応の方法は特に限定されないが通常、窒素、アルゴンなどの不活性雰囲気において、溶媒の存在下、反応させることにより実施できる。
一般式（１）で示されるホウ素配位化合物に対する一般式（２）で示される遷移金属錯体の仕込み比は、通常０．１〜５モル倍であり、好ましくは、０．５〜３モル倍である。
【００７７】
溶媒は特に限定されないが、ペンタン、ヘキサン、ヘプタン、オクタン、デカン等の脂肪族炭化水素、ベンゼン、トルエン、キシレン、メシチレン等の芳香族炭化水素、ジエチルエーテル、ジブチルエーテル、メチル　ｔ−ブチルエーテル、テトラヒドロフラン等のエーテル類およびこれらの混合物が例示される。
その使用量は、　通常、一般式（１）で示されるホウ素配位化合物の１〜２００重量倍であり、好ましくは３〜３０重量倍である。
【００７８】
塩基としては、例えばメチルリチウム、エチルリチウム、ｎ−ブチルリチウム、ｓｅｃ−ブチルリチウム、ｔｅｒｔ−ブチルリチウム、リチウムトリメチルシリルアセチリド、リチウムアセチリド、トリメチルシリルメチルリチウム、ビニルリチウム、フェニルリチウム、アリルリチウム、リチウムヘキサメチルジシラジド、ナトリウムヘキサメチルジシラジド、カリウムヘキサメチルジシラジド、リチウムジイソプロピルアミド、などの有機アルカリ金属化合物や、メチルマグネシウムブロミド、フェニルマグネシウムブロミドなどの有機アルカリ土類金属化合物や、水素化ナトリウム、水素化カリウム、水素化カルシウムといったアルカリ（土類）金属水素化物、ナトリウム、カリウム等のアルカリ金属類もしくはカルシウム、バリウム等のアルカリ土類金属類の水酸化物、炭酸塩、重炭酸塩または酢酸塩等の塩基性塩などが挙げられ、その使用量は一般式（１）のホウ素配位化合物に対して通常０．２〜５モル倍、好ましくは０．５〜２モル倍の範囲である。
【００７９】
反応温度としては、通常は−１００℃〜溶媒の沸点において実施され、好ましくは−８０〜０℃である。
反応後、必要によりろ過により不溶物をろ過した後、溶媒を留去することにより目的の触媒を得ることができる。
【００８０】
本発明のオレフィン重合触媒には、下記化合物（Ｂ）、さらに化合物（Ｃ）を共存させるとよりよい触媒効果を発揮しうる。
化合物（Ｂ）としては、公知の有機アルミニウム化合物が使用でき、好ましくは、（Ｂ１）一般式　（Ｅ１）　ａ　ＡｌＺ（３−ａ）　で示される有機アルミニウム化合物、
（Ｂ２）一般式　｛−Ａｌ（Ｅ２　）−Ｏ−｝ｂ　で示される構造を有する環状のアルミノキサン、及び
（Ｂ３）一般式　Ｅ３　｛−Ａｌ（Ｅ３　）−Ｏ−｝ｃ　Ａｌ（Ｅ３）２　で示される構造を有する線状のアルミノキサン
（式中、Ｅ１　、Ｅ２　、Ｅ３　は、同一または相異なり、炭素数１〜８の炭化水素基であり、Ｚは同一または相異なり、水素原子またはハロゲン原子を示し、ａは１〜３の整数で、ｂは２以上の整数を、ｃは１以上の整数を示す。）
のうちのいずれか、あるいはそれらの２〜３種の混合物を例示することができる。
【００８１】
一般式　（Ｅ１）ａ　ＡｌＺ（３−ａ）　で示される有機アルミニウム化合物（Ｂ１）の具体例としては、トリメチルアルミニウム、トリエチルアルミニウム、トリプロピルアルミニウム、トリイソブチルアルミニウム、トリヘキシルアルミニウム等のトリアルキルアルミニウム；ジメチルアルミニウムクロライド、ジエチルアルミニウムクロライド、ジプロピルアルミニウムクロライド、ジイソブチルアルミニウムハクロライド、ジヘキシルアルミニウムクロライド等のジアルキルアルミニウムクロライド；メチルアルミニウムジクロライド、エチルアルミニウムジクロライド、プロピルアルミニウムジクロライド、イソブチルアルミニウムジクロライド、ヘキシルアルミニウムジクロライド等のアルキルアルミニウムジクロライド；ジメチルアルミニウムハイドライド、ジエチルアルミニウムハイドライド、ジプロピルアルミニウムハイドライド、ジイソブチルアルミニウムハイドライド、ジヘキシルアルミニウムハイドライド等のジアルキルアルミニウムハイドライド等を例示することができる。
好ましくは、トリアルキルアルミニウムであり、より好ましくは、トリエチルアルミニウム、トリイソブチルアルミニウムである。
【００８２】
一般式　｛−Ａｌ（Ｅ２　）−Ｏ−｝ｂ　で示される構造を有する環状のアルミノキサン（Ｂ２）、一般式　Ｅ３　｛−Ａｌ（Ｅ３　）−Ｏ−｝ｃ　Ａｌ（Ｅ３）２　で示される構造を有する線状のアルミノキサン（Ｂ３）におけるＥ２　、Ｅ３　の具体例としては、メチル基、エチル基、ノルマルプロピル基、イソプロピル基、ノルマルブチル基、イソブチル基、ノルマルペンチル基、ネオペンチル基等のアルキル基を例示することができる。ｂは２以上の整数であり、ｃは１以上の整数である。好ましくは、Ｅ２およびびＥ３　はメチル基またはイソブチル基であり、ｂは２〜４０の整数、ｃは１〜４０の整数である。
【００８３】
上記のアルミノキサンは各種の方法で造られる。その方法については特に制限はなく、公知の方法に準じて造ることができる。例えば、トリアルキルアルミニウム（例えば、トリメチルアルミニウムなど）を適当な有機溶剤（ベンゼン、脂肪族炭化水素など）に溶かした溶液を水と接触させることにより造ることができる。また、トリアルキルアルミニウム（例えば、トリメチルアルミニウムなど）を結晶水を含んでいる金属塩（例えば、硫酸銅水和物など）に接触させて造る方法が例示できる。
【００８４】
〔化合物Ｃ〕
本発明の重合触媒には、前記化合物（Ｂ）と化合物（Ｃ）とを共存させることができ、かかる化合物（Ｃ）としては、（Ｃ１）：一般式ＢＱ１　Ｑ２　Ｑ３　で示されるホウ素化合物；（Ｃ２）：一般式Ｚ＋　（ＢＱ１　Ｑ２　Ｑ３　Ｑ４　）−　で示されるホウ素化合物；（Ｃ３）：一般式（Ｌ−Ｈ）＋　（ＢＱ１　Ｑ２　Ｑ３　Ｑ４　）−　で示されるホウ素化合物のいずれかを用いることができる。
【００８５】
一般式　ＢＱ１　Ｑ２　Ｑ３　で示されるホウ素化合物（Ｃ１）において、Ｂは３価の原子価状態のホウ素原子であり、Ｑ１〜Ｑ３は同一または相異なり、ハロゲン原子、炭素原子数１〜２０の炭化水素基、炭素原子数１〜２０のハロゲン化炭化水素基、炭素原子数１〜２０の炭化水素置換シリル基、炭素原子数１〜２０のアルコキシ基または炭素原子数２〜２０の炭化水素２置換アミノ基であり、好ましいＱ１　〜Ｑ３　はハロゲン原子、１〜２０個の炭素原子を含む炭化水素基、１〜２０個の炭素原子を含むハロゲン化炭化水素基である。
【００８６】
ホウ素化合物（Ｃ１）の具体例としては、トリス（ペンタフルオロフェニル）ボラン、トリス（２，３，５，６−テトラフルオロフェニル）ボラン、トリス（２，３，４，５−テトラフルオロフェニル）ボラン、トリス（３，４，５−トリフルオロフェニル）ボラン、トリス（２，３，４−トリフルオロフェニル）ボラン、フェニルビス（ペンタフルオロフェニル）ボラン等が挙げられるが、より好ましくは、トリス（ペンタフルオロフェニル）ボランである。
【００８７】
一般式Ｚ＋　（ＢＱ１　Ｑ２　Ｑ３　Ｑ４　）−　で示されるホウ素化合物（Ｃ２）において、Ｚ＋　は無機または有機のカチオンであり、Ｂは３価の原子価状態のホウ素原子であり、Ｑ１　〜Ｑ４　は上記の（Ｃ１）におけるＱ１　〜Ｑ３　と同様である。
【００８８】
一般式　Ｚ＋　（ＢＱ１　Ｑ２　Ｑ３　Ｑ４　）−　で示される化合物の具体例としては、無機のカチオンであるＺ＋　には、フェロセニウムカチオン、アルキル置換フェロセニウムカチオン、銀陽イオンなどが挙げられ、有機のカチオンであるＺ＋　には、トリフェニルメチルカチオンなどが挙げられる。（ＢＱ１　Ｑ２　Ｑ３　Ｑ４　）−　には、テトラキス（ペンタフルオロフェニル）ボレート、テトラキス（２，３，５，６−テトラフルオロフェニル）ボレート、テトラキス（２，３，４，５−テトラフルオロフェニル）ボレート、テトラキス（３，４，５−トリフルオロフェニル）ボレート、テトラキス（２，２，４−トリフルオロフェニル）ボレート、フェニルビス（ペンタフルオロフェニル）ボレ−ト、テトラキス（３，５−ビストリフルオロメチルフェニル）ボレートなどが挙げられる。
【００８９】
これらの具体的な組み合わせとしては、フェロセニウムテトラキス（ペンタフルオロフェニル）ボレート、１，１’−ジメチルフェロセニウムテトラキス（ペンタフルオロフェニル）ボレート、銀テトラキス（ペンタフルオロフェニル）ボレート、トリフェニルメチルテトラキス（ペンタフルオロフェニル）ボレート、トリフェニルメチルテトラキス（３，５−ビストリフルオロメチルフェニル）ボレートなどを挙げることができるが、より好ましくは、トリフェニルメチルテトラキス（ペンタフルオロフェニル）ボレートである。
【００９０】
また、一般式（Ｌ−Ｈ）＋　（ＢＱ１　Ｑ２　Ｑ３　Ｑ４　）−　で示されるホウ素化合物（Ｃ３）において、Ｌは中性ルイス塩基であり、（Ｌ−Ｈ）＋　はブレンステッド酸であり、Ｂは３価の原子価状態のホウ素原子であり、Ｑ１　〜Ｑ４　は上記の（Ｃ１）におけるＱ１　〜Ｑ３　と同様である。
【００９１】
一般式（Ｌ−Ｈ）＋　（ＢＱ１　Ｑ２　Ｑ３　Ｑ４　）−　で示される化合物の具体例としては、ブレンステッド酸である（Ｌ−Ｈ）＋　には、トリアルキル置換アンモニウム、Ｎ，Ｎ−ジアルキルアニリニウム、ジアルキルアンモニウム、トリアリールホスホニウムなどが挙げられ、（ＢＱ１　Ｑ２　Ｑ３　Ｑ４　）−　には、前述と同様のものが挙げられる。
【００９２】
これらの具体的な組み合わせとしては、トリエチルアンモニウムテトラキス（ペンタフルオロフェニル）ボレート、トリプロピルアンモニウムテトラキス（ペンタフルオロフェニル）ボレート、トリ（ノルマルブチル）アンモニウムテトラキス（ペンタフルオロフェニル）ボレート、トリ（ノルマルブチル）アンモニウムテトラキス（３，５−ビストリフルオロメチルフェニル）ボレート、Ｎ，Ｎ−ジメチルアニリニウムテトラキス（ペンタフルオロフェニル）ボレート、Ｎ，Ｎ−ジエチルアニリニウムテトラキス（ペンタフルオロフェニル）ボレート、Ｎ，Ｎ−２，４，６−ペンタメチルアニリニウムテトラキス（ペンタフルオロフェニル）ボレート、Ｎ，Ｎ−ジメチルアニリニウムテトラキス（３，５−ビストリフルオロメチルフェニル）ボレート、ジイソプロピルアンモニウムテトラキス（ペンタフルオロフェニル）ボレート、ジシクロヘキシルアンモニウムテトラキス（ペンタフルオロフェニル）ボレート、トリフェニルホスホニウムテトラキス（ペンタフルオロフェニル）ボレート、トリ（メチルフェニル）ホスホニウムテトラキス（ペンタフルオロフェニル）ボレート、トリ（ジメチルフェニル）ホスホニウムテトラキス（ペンタフルオロフェニル）ボレートなどを挙げることができるが、より好ましくは、トリ（ノルマルブチル）アンモニウムテトラキス（ペンタフルオロフェニル）ボレート、Ｎ，Ｎ−ジメチルアニリニウムテトラキス（ペンタフルオロフェニル）ボレート等が挙げられる。
【００９３】
以下、重合方法について説明する。
重合に用いる各触媒成分の使用量は、通常、化合物（Ｂ）／一般式（２）で示される遷移金属化合物のモル比は、通常、０．１〜１００００、好ましくは５〜２０００であり、化合物（Ｃ）／一般式（２）で示される遷移金属化合物のモル比は通常、０．０１〜１００、好ましくは０．５〜１０の範囲にあるように、各成分を用いることが好ましい。
【００９４】
本発明において、重合に使用するモノマーは、炭素原子数２〜２０個からなるオレフィン、ジオレフィン、及びカルボン酸、エステル、アミノ基、等の極性の置換基をもつオレフィン等のいずれをも用いることができ、同時に２種類以上のモノマーを用いることもできる。かかるモノマーを以下に例示するが、本発明は下記化合物に限定されるものではない。かかるオレフィンの具体例としては、エチレン、プロピレン、ブテン−１、ペンテン−１、ヘキセン−１、ヘプテン−１、オクテン−１、ノネン−１、デセン−１、５−メチル−２−ペンテン−１、ビニルシクロヘキセン等が挙げられ、ジオレフィン化合物としては、炭化水素化合物の共役ジエン、非共役ジエンが挙げられ、かかる化合物の具体例としては、非共役ジエン化合物の具体例として、１，５−ヘキサジエン、１，４−ヘキサジエン、１，４−ペンタジエン、１，７−オクタジエン、１，８−ノナジエン、１，９−デカジエン、４−メチル−１，４−ヘキサジエン、５−メチル−１，４−ヘキサジエン、７−メチル−１，６−オクタジエン、５−エチリデン−２−ノルボルネン、ジシクロペンタジエン、５−ビニル−２−ノルボルネン、５−メチル−２−ノルボルネン、ノルボルナジエン、５−メチレン−２−ノルボルネン、１，５−シクロオクタジエン、５，８−エンドメチレンヘキサヒドロナフタレン等が例示され、共役ジエン化合物の具体例としては、１，３−ブタジエン、イソプレン、１，３−ヘキサジエン、１，３−オクタジエン、１，３−シクロオクタジエン、１，３−シクロヘキサジエン等を例示することができ、極性の置換基をもつオレフィンの具体例としては、アクリル酸、アクリル酸メチル、メタクリル酸、メタクリル酸メチル、酢酸ビニル等が例示される。より好ましくは、エチレンが挙げられる。
【００９５】
共重合体を構成するモノマーの具体例としては、エチレンとプロピレン、エチレンとブテン−１、エチレンとヘキセン−１、プロピレンとブテン−１等が例示されるが、本発明は、上記化合物に限定されるものではない。
【００９６】
重合方法も、特に限定されるものではないが、例えば、ブタン、ペンタン、ヘキサン、ヘプタン、オクタン等の脂肪族炭化水素、ベンゼン、トルエン等の芳香族炭化水素、又はメチレンジクロライド等のハロゲン化炭化水素を溶媒として用いる溶媒重合、又はスラリー重合、ガス状のモノマー中での気相重合等が可能であり、また、連続重合、回分式重合のどちらでも可能である。
【００９７】
重合温度は、通常、−５０℃〜２００℃程度の範囲をとり得るが、特に、０℃〜１００℃程度の範囲が好ましく、重合圧力は、常圧〜６０ｋｇ／ｃｍ２　Ｇ（６ＭＰａ）程度が好ましい。重合時間は、目的とするポリマーの種類、反応装置により適宜決定されるが、一般的に、１分間〜２０時間程度の範囲とすることができる。また、本発明は共重合体の分子量を調節するために水素等の連鎖移動剤を添加することもできる。
【００９８】
【発明の効果】
本発明に用いる触媒は、優れたオレフィン重合能を持ち、オレフィン重合用触媒として有用である。
【００９９】
【実施例】
以下、実施例をあげて、本発明をより詳しく説明するが、本発明はこれらに限定されるものではない。
【０１００】
触媒の合成
（実施例１）
反応は窒素下にておこなった。ＴＨＦ（脱水品、３ｍＬ）を−７８℃に冷却しｏ−アニシルフェニルフェニルホスフィンボラン０．１２ｇ（０．５ｍｍｏｌ）を加えた後、ｎ−ＢｕＬｉ／ヘキサン溶液（１．５９Ｍ）０．３１ｍＬをゆっくり滴下した。−７８℃で３０分保温後、室温までゆっくり昇温し、室温で１時間攪拌することで、ｏ−アニシルフェニルホスフィンボランのリチウム塩溶液を調製した。ＴｉＣｌ４（ＴＨＦ）２０．０８４ｇのＴＨＦ（脱水品、２．０ｍＬ）溶液を−７８℃に冷却し、先に調製したｏ−アニシルフェニルホスフィンボランのリチウム塩溶液を３０分かけて滴下した。−７８℃で１時間攪拌した後、溶液を減圧下濃縮し、脱水トルエンに溶解させた後、ろ過し、ろ液を減圧下濃縮することで０．０９ｇの触媒成分を得た。
【０１０１】
（実施例２〜７）重合
以下に示す手順で重合をおこなった。重合結果は表１に示す。オートクレーブに窒素下で、トルエン５．０ｍＬと１−ヘキセンを仕込み、温度を安定させた後、エチレンを０．６ＭＰａまで加圧し安定させた。ここに、トリイソブチルアルミニウムのヘキサン溶液（４０μｍｏｌ、１．０Ｍ、関東化学製）、触媒成分０．０５８ｍｇ、および化合物（Ｃ）（０．３μｍｏｌ）を加え２０分重合し、下記表に示す量のポリマーを得た。
【表１】
2004075699.tif 000037
ＡＢ：Ｎ，Ｎ−ジメチルアニリニウムテトラキスペンタフルオロフェニルボレートＴＢ：トリフェニルカルベニルカルベニウムテトラキスペンタフルオロフェニルボレート
【０１０２】
（実施例８〜９）重合
以下に示す手順で重合をおこなった。重合結果は表２に示す。オートクレーブに窒素下で、トルエン５．０ｍＬと１−ヘキセンを仕込み、温度を安定させた後、エチレンを０．６ＭＰａまで加圧し安定させた。ここに、メチルアルモキサン溶液（１００μｍｏｌ、６ｗｔ％ヘキサン溶液、東ソーアクゾ製）、触媒成分０．０５８ｍｇを加え２０分重合し、下記表に示す量のポリマーを得た。
【表２】
2004075699.tif 000038